(57)【要約】  本発明はフォトポリマー組成物に関するものであり、より詳細には新規な構造の化合物と前記化合物を染料として含むフォトポリマー組成物と前記フォトポリマー組成物から製造されたホログラム記録媒体と、前記ホログラム記録媒体を含む光学素子前記ホログラム記録媒体を用いたホログラフィック記録方法に関するものである。【特許請求の範囲】
【請求項１】
下記化学式１の化合物：
【化１】
2021514486.tif 000015
前記化学式１において、
前記Ｘは炭素（Ｃ）、ケイ素（Ｓｉ）または酸素（Ｏ）であり、
前記Ｚ１およびＺ２は互いに同一または異なり、それぞれ窒素（Ｎ）またはリン（Ｐ）であり、
前記Ｒ１〜Ｒ１２は互いに同一または異なり、それぞれ水素、炭素数１〜２０のアルキル基；ハロゲン；ニトリル基；置換または非置換された炭素数１〜２０のアルコキシ基；置換または非置換された炭素数６〜２０のアリールオキシ基；または置換または非置換された炭素数６〜２０のアリール基であり、
前記ｎおよびｍはそれぞれ０または１であり、前記Ｘが酸素であるとき前記ｎおよびｍは０であり、
前記Ａｎ−は陰イオンであり、
前記Ａｒ１は炭素数１〜２０のアルキル基；ハロゲン；ニトリル基；炭素数１〜２０のアルコキシ基；炭素数６〜２０のアリールオキシ基および炭素数６〜２０のアリール基からなる群より選ばれた１種以上の官能基で１以上置換または非置換された炭素数６〜３０の芳香族２価官能基であり、
前記Ｙ１はカルボキシル基（−ＣＯＯＨ）、エーテル基（−Ｏ−）またはエステル（−ＣＯＯ−）と芳香族基を含有した官能基であるか、または炭素数１〜２０の脂肪族官能基またはハロゲンで１以上置換された炭素数６〜２０の芳香族官能基である。
【請求項２】
前記Ａｎ−は、ハライド（Ｈａｌｉｄｅ）イオン、シアノ（ｃｙａｎｏ）イオン、炭素数１〜３０のアルコキシ（ａｌｋｏｘｙ）イオン、炭素数１〜３０のアルコキシカルボニル（ａｌｋｏｘｙｃａｒｂｏｎｙｌ）イオン、スルホネートイオン、炭素数１〜３０のアルキルスルホネート（ａｌｋｙｌ−ｓｕｌｆｏｎａｔｅ）イオン、置換または非置換された炭素数６〜３０の芳香族スルホネート（ａｒｏｍａｔｉｃ−ｓｕｌｆｏｎａｔｅ）イオン、炭素数１〜３０のアルキルスルファート（ａｌｋｙｌ−ｓｕｌｆａｔｅ）イオン、スルファートイオン、または置換または非置換された炭素数６〜３０の芳香族スルファート（ａｒｏｍａｔｉｃ−ｓｕｌｆａｔｅ）イオンである、請求項１に記載の化合物。
【請求項３】
前記化学式１において、
前記Ｘはケイ素（Ｓｉ）であり、前記ｎおよびｍは１であり、
前記Ｚ１およびＺ２はそれぞれ窒素（Ｎ）であり、
前記Ｒ１〜Ｒ１１は互いに同一または異なり、それぞれ水素、炭素数１〜２０のアルキル基；またはハロゲン；であり、
前記Ａｒ１は水素、炭素数１〜２０のアルキル基またはハロゲンで１以上置換された炭素数６〜２０の芳香族２価官能基であり、
前記Ｙ１は下記化学式２の官能基である、請求項１または２に記載の化合物：
【化２】
2021514486.tif 000016
前記化学式２において、
Ｙ２はエーテル基またはエステルであり、
Ａｒ２は炭素数１〜２０の脂肪族官能基またはハロゲンで１以上置換された炭素数６〜２０の芳香族官能基である。
【請求項４】
高分子マトリックスまたはその前駆体；
請求項１から３のいずれか一項に記載の化合物を含む染料；
光反応性単量体；および
光開始剤；を含む、フォトポリマー組成物。
【請求項５】
前記高分子マトリックスまたはその前駆体は、１）１以上のイソシアネート基を含む化合物とポリオールとの間の反応生成物；または２）シラン系官能基が分枝鎖に位置する（メタ）アクリレート系（共）重合体およびシラン架橋剤を含む高分子マトリックス；を含む、請求項４に記載のフォトポリマー組成物。
【請求項６】
前記シラン架橋剤は、重量平均分子量が１００〜２０００である線状のポリエーテル主鎖および前記主鎖の末端または分枝鎖に結合したシラン系官能基を含む、請求項４または５に記載のフォトポリマー組成物。
【請求項７】
前記シラン系官能基が分枝鎖に位置する（メタ）アクリレート系（共）重合体は、
シラン系官能基が分枝鎖に位置する（メタ）アクリレート繰り返し単位および（メタ）アクリレート繰り返し単位を含み、
１００，０００〜１，０００，０００の重量平均分子量を有する、請求項４から６のいずれか一項に記載のフォトポリマー組成物。
【請求項８】
前記光反応性単量体は、多官能（メタ）アクリレート単量体、または単官能（メタ）アクリレート単量体を含む、請求項４から７のいずれか一項に記載のフォトポリマー組成物。
【請求項９】
前記高分子マトリックスまたはその前駆体１重量％〜８０重量％；前記光反応性単量体１重量％〜８０重量％；前記染料０．０００１〜１０重量％；および光開始剤０．１重量％〜２０重量％；を含む、請求項４から８のいずれか一項に記載のフォトポリマー組成物。
【請求項１０】
触媒、ホスフェート系化合物および低屈折率フッ素系化合物からなる群より選ばれた１種以上をさらに含む、請求項４から９のいずれか一項に記載のフォトポリマー組成物。
【請求項１１】
前記低屈折率フッ素系化合物は、エーテル基、エステル基およびアミド基からなる群より選ばれた１種以上の官能基および２以上のジフルオロメチレン基を含む、請求項１０に記載のフォトポリマー組成物。
【請求項１２】
ホログラム記録用に用いられる、請求項４から１１のいずれか一項に記載のフォトポリマー組成物。
【請求項１３】
請求項４から１２のいずれか一項に記載のフォトポリマー組成物から製造された、ホログラム記録媒体。
【請求項１４】
請求項１３に記載のホログラム記録媒体を含む、光学素子。
【請求項１５】
可干渉性光源によって請求項４から１２のいずれか一項に記載のフォトポリマー組成物に含まれた光反応性単量体を選択的に重合させる段階を含む、ホログラフィック記録方法。
【発明の詳細な説明】
【技術分野】
【０００１】
［関連出願との相互引用］
本出願は、２０１８年６月１日付韓国特許出願第１０−２０１８−００６３４９７号に基づいた優先権の利益を主張し、当該韓国特許出願の文献に開示されたすべての内容は本明細書の一部として含まれる。
【０００２】
本発明は、染料化合物、フォトポリマー組成物、ホログラム記録媒体、光学素子およびホログラフィック記録方法に関する。
【背景技術】
【０００３】
ホログラム（ｈｏｌｏｇｒａｍ）記録メディアは、露光過程により前記メディア内のホログラフィック記録層内の屈折率を変化させることによって情報を記録し、このように記録されたメディア内屈折率の変化を判読して情報を再生する。
【０００４】
フォトポリマー（感光性樹脂、ｐｈｏｔｏｐｏｌｙｍｅｒ）を利用する場合、低分子単量体の光重合によって光干渉パターンをホログラムとして容易に保存できるので、光学レンズ、ミラー、偏向ミラー、フィルタ、拡散スクリーン、回折部材、導光体、導波管、映写スクリーンおよび／またはマスクの機能を有するホログラフィック光学素子、光メモリシステムの媒質と光拡散板、光波長分割器、反射型、透過型カラーフィルタなど多様な分野に用いられる。
【０００５】
通常ホログラム製造用フォトポリマー組成物は、高分子バインダ、単量体および光開始剤を含み、このような組成物から製造された感光性フィルムに対してレーザ干渉光を照射して局部的な単量体の光重合を誘導する。
【０００６】
このような光重合過程において単量体が相対的に多く存在する部分では屈折率が高くなり、高分子バインダが相対的に多く存在する部分では屈折率が相対的に低くなり屈折率変調が生じ、このような屈折率変調により回折格子が生成される。屈折率変調値ｎはフォトポリマー層の厚さと回折効率（ＤＥ）の影響を受け、角度選択性は厚さが薄いほど広くなる。
【０００７】
最近では高い回折効率と安定的にホログラムを維持できる材料の開発に対する要求とともに、薄い厚さを有しながらも屈折率変調値が大きいフォトポリマー層の製造のための多様な試みが行われている。
【発明の概要】
【発明が解決しようとする課題】
【０００８】
本発明は、新規な構造の化合物を提供する。
【０００９】
また、本発明は、薄い厚さを有しながらも大きい屈折率変調値を具現し、相対的に速い反応速度を有して記録時間を短縮することができ、温度および湿度に対する耐久性が向上したホログラム記録媒体を提供できるフォトポリマー組成物を提供する。
【００１０】
また、本発明は、薄い厚さを有しながらも大きい屈折率変調値を具現し、相対的に速い反応速度を有して記録時間を短縮することができ、温度および湿度に対する耐久性が向上したホログラム記録媒体を提供する。
【００１１】
また、本発明は、ホログラム記録媒体を含む光学素子を提供する。
【００１２】
また、本発明は、可干渉性のレーザによって前記ホログラム記録媒体に含まれた光反応性単量体を選択的に重合させる段階を含む、ホログラフィック記録方法を提供する。
【課題を解決するための手段】
【００１３】
本明細書では、新規な構造の化合物が提供される。このような化合物を染料として使用することができる。
【００１４】
また、本明細書では、前記新規な構造の化合物を含むフォトポリマー組成物が提供される。
【００１５】
また、本明細書では、前記フォトポリマー組成物から製造されたホログラム記録媒体が提供される。
【００１６】
また、本明細書では、前記ホログラム記録媒体を含む光学素子が提供される。
【００１７】
また、本明細書では、可干渉性光源によって前記フォトポリマー組成物に含まれた光反応性単量体を選択的に重合させる段階を含む、ホログラフィック記録方法が提供される。
【００１８】
以下、発明の具体的な実施形態による新規な構造の化合物、フォトポリマー組成物、ホログラム記録媒体、光学素子、およびホログラフィック記録方法についてより詳細に説明する。
【００１９】
本明細書において、（メタ）アクリレートはメタクリレートまたはアクリレートを意味する。
【００２０】
本明細書において、（共）重合体は単独重合体または共重合体（ランダム共重合体、ブロック共重合体、グラフト共重合体を含む）を意味する。
【００２１】
また、本明細書において、ホログラム（ｈｏｌｏｇｒａｍ）は、露光過程により全体可視範囲および近紫外線範囲（３００〜８００ｎｍ）で光学的情報が記録された記録メディアを意味し、例えばインライン（ガボール（Ｇａｂｏｒ））ホログラム、オフアクシス（ｏｆｆ−ａｘｉｓ）ホログラム、完全アパーチャ（ｆｕｌｌ−ａｐｅｒｔｕｒｅ）トランスファーホログラム、白色光透過ホログラム（「レインボーホログラム」）、デニシュク（Ｄｅｎｉｓｙｕｋ）ホログラム、オフアクシス反射ホログラム、エッジ−リテラチュア（ｅｄｇｅ−ｌｉｔｅｒａｔｕｒｅ）ホログラムまたはホログラフィーステレオグラム（ｓｔｅｒｅｏｇｒａｍ）等の視覚的ホログラム（ｖｉｓｕａｌ  ｈｏｌｏｇｒａｍ）をすべて含む。
【００２２】
本明細書において、アルキル基は直鎖または分枝鎖であり得、炭素数は特に限定されないが１〜４０であることが好ましい。一実施状態によれば、前記アルキル基の炭素数は１〜２０である。他の一つの実施状態によれば、前記アルキル基の炭素数は１〜１０である。他の一つの実施状態によれば、前記アルキル基の炭素数は１〜６である。アルキル基の具体的な例としては、メチル、エチル、プロピル、ｎ−プロピル、イソプロピル、ブチル、ｎ−ブチル、イソブチル、ｔｅｒｔ−ブチル、ｓｅｃ−ブチル、１−メチル−ブチル、１−エチル−ブチル、ペンチル、ｎ−ペンチル、イソペンチル、ネオペンチル、ｔｅｒｔ−ペンチル、ヘキシル、ｎ−ヘキシル、１−メチルペンチル、２−メチルペンチル、４−メチル−２−ペンチル、３，３−ジメチルブチル、２−エチルブチル、ヘプチル、ｎ−ヘプチル、１−メチルヘキシル、シクロペンチルメチル、シクロヘキシルメチル、オクチル、ｎ−オクチル、ｔｅｒｔ−オクチル、１−メチルヘプチル、２−エチルヘキシル、２−プロピルペンチル、ｎ−ノニル、２，２−ジメチルヘプチル、１−エチル−プロピル、１，１−ジメチル−プロピル、イソヘキシル、２−メチルペンチル、４−メチルヘキシル、５−メチルヘキシルなどがあるが、これらに限定されない。
【００２３】
本明細書において、アルキレン基はアルカン（ａｌｋａｎｅ）に由来した２価の官能基であり、例えば、直鎖状、分枝状または環状として、メチレン基、エチレン基、プロピレン基、イソブチレン基、ｓｅｃ−ブチレン基、ｔｅｒｔ−ブチレン基、ペンチレン基、ヘキシレン基などでありうる。
【００２４】
発明の一実施形態によれば、下記化学式１の化合物が提供される。
【００２５】
【化１】
2021514486.tif 000002
【００２６】
前記化学式１において、
前記Ｘは炭素（Ｃ）、ケイ素（Ｓｉ）または酸素（Ｏ）であり、
前記Ｚ１およびＺ２は互いに同一または異なり、それぞれ窒素（Ｎ）またはリン（Ｐ）であり、
前記Ｒ１〜Ｒ１２は互いに同一または異なり、それぞれ水素、炭素数１〜２０のアルキル基；ハロゲン；ニトリル基；置換または非置換された炭素数１〜２０のアルコキシ基；置換または非置換された炭素数６〜２０のアリールオキシ基；または置換または非置換された炭素数６〜２０のアリール基であり、
前記ｎおよびｍはそれぞれ０または１であり、前記Ｘが酸素であるとき前記ｎおよびｍは０であり、
前記Ａｎ−は陰イオンであり、
前記Ａｒ１は炭素数１〜２０のアルキル基；ハロゲン；ニトリル基；炭素数１〜２０のアルコキシ基；炭素数６〜２０のアリールオキシ基および炭素数６〜２０のアリール基からなる群より選ばれた１種以上の官能基で１以上置換または非置換された炭素数６〜３０の芳香族２価官能基であり、
前記Ｙ１はカルボキシル基（−ＣＯＯＨ）、エーテル基（−Ｏ−）またはエステル（−ＣＯＯ−）と芳香族基を含有した官能基であるか、または炭素数１〜２０の脂肪族官能基またはハロゲンで１以上置換された炭素数６〜２０の芳香族官能基である。
【００２７】
本発明者らは、前記化学式１の化合物を新たに合成し、このような化学式１の化合物が上述した新規な構造により、高い蛍光収率や優れた耐光性を有し、向上した輝度および色再現率を具現することができ、またはホログラフィック媒体で高い屈折率変調を具現することができ、特に従来に知られている染料に比べてホログラフィック媒体に適用する際、相対的に速い反応速度を有して記録時間を短縮できることを実験により確認して発明を完成した。
【００２８】
より具体的には、前記化学式１の化合物はホログラム記録媒体を提供するフォトポリマー組成物で染料として用いられる。
【００２９】
前記化学式１において、それぞれの官能基に対する説明は上述したとおりである。
【００３０】
前記化学式１の官能基のより具体的な例としては、
前記化学式１において、
前記Ｘはケイ素（Ｓｉ）であり、
前記Ｚ１およびＺ２はそれぞれ窒素（Ｎ）であり、
前記ｎおよびｍは１であり、
前記Ｒ１〜Ｒ１２は互いに同一または異なり、それぞれ水素、炭素数１〜２０のアルキル基；またはハロゲン；であり、そのうち前記Ｒ１〜Ｒ４はそれぞれ炭素数１〜５のアルキル基であることが好ましい。
【００３１】
そして、前記Ａｒ１は水素、炭素数１〜２０のアルキル基またはハロゲンで１以上置換された炭素数６〜２０の芳香族２価官能基であり得、
前記Ｙ１は下記化学式２の官能基でありうる。
【００３２】
【化２】
2021514486.tif 000003
【００３３】
前記化学式２において、
Ｙ２はエーテル基またはエステルであり、
Ａｒ２は炭素数１〜２０の脂肪族官能基またはハロゲンで１以上置換された炭素数６〜２０の芳香族官能基でありうる。
【００３４】
また、前記化学式１において、前記Ａｎ−はハライド（Ｈａｌｉｄｅ）イオン、シアノ（ｃｙａｎｏ）イオン、炭素数１〜３０のアルコキシ（ａｌｋｏｘｙ）イオン、炭素数１〜３０のアルコキシカルボニル（ａｌｋｏｘｙｃａｒｂｏｎｙｌ）イオン、スルホネートイオン、炭素数１〜３０のアルキルスルホネート（ａｌｋｙｌ−ｓｕｌｆｏｎａｔｅ）イオン、置換または非置換された炭素数６〜３０の芳香族スルホネート（ａｒｏｍａｔｉｃ−ｓｕｌｆｏｎａｔｅ）イオン、炭素数１〜３０のアルキルスルファート（ａｌｋｙｌ−ｓｕｌｆａｔｅ）イオン、スルファートイオン、または置換または非置換された炭素数６〜３０の芳香族スルファート（ａｒｏｍａｔｉｃ−ｓｕｌｆａｔｅ）イオンでありうる。
【００３５】
前記化学式１の化合物のより具体的な例としては、下記化学式３〜５の化合物またはこれらの混合物が挙げられる。
【００３６】
【化３】
2021514486.tif 000004
【００３７】
一方、発明の他の実施形態によれば、高分子マトリックスまたはその前駆体；前記化学式１の化合物を含む染料；光反応性単量体；および光開始剤；を含む、フォトポリマー組成物が提供される。
【００３８】
前述したように、本発明者らは、前記化学式１の化合物を新たに合成し、このような化学式１の化合物はホログラム記録媒体を提供するフォトポリマー組成物で染料として使用すると、薄い厚さの範囲でも高い屈折率変調値および高い回折効率を具現することができ、特に従来に知られている染料に比べてホログラフィック媒体に適用する際、相対的に速い反応速度を有して記録時間を短縮できることを実験により確認して発明を完成した。
【００３９】
通常ホログラム記録媒体を提供するフォトポリマー組成物において、屈折率変調値および回折効率を上げるために使用する高分子マトリックスや記録単量体に一定の変化を与えたり特定の添加剤を使用するなどの方法が知られているが、上述した化学式１の化合物はそれほど高くない使用量を適用しても屈折率変調値および回折効率をより容易に向上させることができ、ホログラフィック媒体に適用する際、相対的に速い反応速度を有して記録時間を短縮することができる。
【００４０】
前記化学式１の化合物に関する内容は上述したとおりである。
【００４１】
一方、前記高分子マトリックスまたはその前駆体は、前記ホログラム記録媒体およびそれから製造された最終製品の支持体の役割をすることができ、前記光反応性単量体は、記録単量体としての役割をすることができ、これらの使用によりホログラフィック記録時前記高分子マトリックス上で前記光反応性単量体を選択的に重合し、屈折率が相異する部分による屈折率変調が現れうる。
【００４２】
前記高分子マトリックスまたはその前駆体としては、ホログラム記録媒体を提供するフォトポリマー組成物において通常使用可能な化合物であれば、大きな制限なく使用することができる。
【００４３】
前記高分子マトリックスまたはその前駆体の具体的な例としては、１）１以上のイソシアネート基を含む化合物とポリオールとの間の反応生成物；または２）シラン系官能基が分枝鎖に位置する（メタ）アクリレート系（共）重合体およびシラン架橋剤を含む高分子マトリックスでありうる。
【００４４】
前記シラン系官能基が分枝鎖に位置する（メタ）アクリレート系（共）重合体およびシラン架橋剤を含む高分子マトリックスまたはその前駆体を含むフォトポリマー組成物から形成されるホログラムが、より薄い厚さの範囲でも従来に知られているホログラムに比べて大きく向上した屈折率変調値および優れた温度、湿度に対する耐久性を具現することができる。
【００４５】
前記シラン架橋剤とシラン系官能基が分枝鎖に位置する（メタ）アクリレート系（共）重合体を含む高分子マトリックスまたはその前駆体を使用することにより、前記フォトポリマー組成物からコーティングフィルムやホログラムを製造する際に架橋密度が最適化され、従来マトリックスに比べて温度と湿度に対して優れた耐久性を確保することができる。それだけでなく、上述した架橋密度の最適化により、高い屈折率を有する光反応性単量体と低い屈折率を有する成分との間の流動性（ｍｏｂｉｌｉｔｙ）を高め、そのため屈折率変調を極大化させて記録特性を向上させることができる。
【００４６】
特に、シラン系官能基を含む変性（メタ）アクリレート系（共）重合体と末端のシラン系官能基を含むシラン架橋剤との間にはゾルゲル反応によりシロキサン結合を媒介とする架橋構造を容易に導入することができ、このようなシロキサン結合により温度と湿度に対して優れた耐久性を確保することができる。
【００４７】
前記高分子マトリックス上で上述したシラン系官能基が分枝鎖に位置する（メタ）アクリレート系（共）重合体とシラン架橋剤は、それぞれ別個の成分として存在することができ、また、これらが互いに反応して形成される複合体の形態で存在することもできる。
【００４８】
前記（メタ）アクリレート系（共）重合体でシラン系官能基が分枝鎖に位置することができる。前記シラン系官能基は、シラン官能基またはアルコキシシラン官能基を含み得、好ましくはアルコキシシラン官能基としてトリメトキシシラン基を使用することができる。
【００４９】
前記シラン系官能基は、前記シラン架橋剤に含まれたシラン系官能基とゾルゲル反応によりシロキサン結合を形成して前記（メタ）アクリレート系（共）重合体とシラン架橋剤を架橋させることができる。
【００５０】
前記シラン架橋剤は、分子当たり平均１個以上のシラン系官能基を有する化合物またはその混合物であり得、前記１以上のシラン系官能基を含む化合物でありうる。前記シラン系官能基は、シラン官能基またはアルコキシシラン官能基を含み得、好ましくはアルコキシシラン官能基としてトリエトキシシラン基を使用することができる。前記シラン系官能基は、前記（メタ）アクリレート系（共）重合体に含まれたシラン系官能基とゾルゲル反応によりシロキサン結合を形成して前記（メタ）アクリレート系（共）重合体とシラン架橋剤を架橋させることができる。
【００５１】
この時、前記シラン架橋剤は、前記シラン系官能基の当量が２００ｇ／個〜１０００ｇ／個でありうる。そのため、前記（メタ）アクリレート系（共）重合体とシラン架橋剤との間の架橋密度が最適化され、従来のマトリックスに比べて温度と湿度に対して優れた耐久性を確保することができる。それだけでなく、上述した架橋密度の最適化により、高い屈折率を有する光反応性単量体と低い屈折率を有する成分との間の流動性（ｍｏｂｉｌｉｔｙ）を高めることで屈折率変調を極大化させて記録特性を向上させることができる。
【００５２】
前記シラン架橋剤に含まれた前記シラン系官能基の当量が１０００ｇ／個以上で過度に増加すると、マトリックスの架橋密度低下によって記録後の回折格子の境界面が崩れ、緩い架橋密度および低いガラス転移温度によって単量体および可塑剤成分が表面に溶出されてヘイズを発生させうる。前記シラン架橋剤に含まれた前記シラン系官能基の当量が２００ｇ／個未満で過度に減少すると、架橋密度が過度に高くなりモノマーと可塑剤成分の流動性を阻害し、それによって記録特性が顕著に低くなる問題が発生しうる。
【００５３】
より具体的には、前記シラン架橋剤は、重量平均分子量が１００〜２０００、または３００〜１０００、または３００〜７００である線状のポリエーテル主鎖および前記主鎖の末端または分枝鎖に結合したシラン系官能基を含み得る。
【００５４】
前記重量平均分子量が１００〜２０００である線状のポリエーテル主鎖は下記化学式３で表される繰り返し単位を含み得る。
【００５５】
［化学式３］
−（Ｒ８Ｏ）ｎ−Ｒ８−
【００５６】
前記化学式３において、Ｒ８は炭素数１〜１０のアルキレン基であり、ｎは１以上、または１〜５０、または５〜２０、または８〜１０の整数である。
【００５７】
前記シラン架橋剤が柔軟なポリエーテルポリオールを主鎖として導入することによってマトリックスのガラス転移温度および架橋密度調整により成分の流動性を向上させることができる。
【００５８】
一方、前記シラン系官能基とポリエーテル主鎖の結合は、ウレタン結合を媒介とすることができる。具体的には、前記シラン系官能基とポリエーテル主鎖はウレタン結合により相互間結合を形成することができ、より具体的には、前記シラン系官能基に含まれたケイ素原子がウレタン結合の窒素原子と直接または炭素数１〜１０のアルキレン基を媒介として結合し、前記ポリエーテル主鎖に含まれたＲ８官能基がウレタン結合の酸素原子と直接結合することができる。
【００５９】
このように前記シラン系官能基とポリエーテル主鎖がウレタン結合を媒介として結合するのは、前記シラン架橋剤がシラン系官能基を含むイソシアネート化合物と重量平均分子量が１００〜２０００である線状のポリエーテルポリオール化合物との間の反応により製造された反応生成物であるからである。
【００６０】
より具体的には、前記イソシアネート化合物は、脂肪族、脂環式、芳香族または芳香脂肪族のモノ−イソシアネート、ジ−イソシアネート、トリ−イソシアネートまたはポリ−イソシアネート；またはウレタン、尿素、カルボジイミド、アシル尿素、イソシアヌレート、アロファネート、ビュレット、オキサジアジントリオン、ウレトジオンまたはイミノオキサジアジンジオン構造を有するジ−イソシアネートまたはトリイソシアネートのオリゴ−イソシアネートまたはポリ−イソシアネート；を含み得る。
【００６１】
前記シラン系官能基を含むイソシアネート化合物の具体的な例としては、３−イソシアナトプロピルトリエトキシシランが挙げられる。
【００６２】
また、前記ポリエーテルポリオールは、例えばスチレンオキシド、エチレンオキシド、プロピレンオキシド、テトラヒドロフラン、ブチレンオキシド、エピクロロヒドリンの多重添加生成物とこれらの混合添加生成物およびグラフト生成物、そして多価アルコールまたはこれらの混合物の縮合によって収得されるポリエーテルポリオールおよび多価アルコール、アミンおよびアミノアルコールのアルコキシ化によって収得されるものである。
【００６３】
前記ポリエーテルポリオールの具体的な例としては、１．５〜６のＯＨ官能度および２００〜１８０００ｇ／モルの間の数平均分子量、好ましくは１．８〜４．０のＯＨ官能度および６００〜８０００ｇ／モルの数平均分子量、特に好ましくは１．９〜３．１のＯＨ官能度および６５０〜４５００ｇ／モルの数平均分子量を有する、ランダムまたはブロック共重合体形態のポリ（プロピレンオキシド）、ポリ（エチレンオキシド）およびこれらの組み合わせ、またはポリ（テトラヒドロフラン）およびこれらの混合物である。
【００６４】
このように、前記シラン系官能基とポリエーテル主鎖がウレタン結合を媒介として結合する場合、より容易にシラン架橋剤を合成することができる。
【００６５】
前記シラン架橋剤の重量平均分子量（ＧＰＣ測定）は、１０００〜５，０００，０００でありうる。重量平均分子量はＧＰＣ法により測定したポリスチレン換算の重量平均分子量（単位：ｇ／ｍｏｌ）を意味する。前記ＧＰＣ法により測定したポリスチレン換算の重量平均分子量を測定する過程では、通常知られている分析装置と示差屈折率検出器（Ｒｅｆｒａｃｔｉｖｅ  Ｉｎｄｅｘ  Ｄｅｔｅｃｔｏｒ）等の検出器および分析用カラムを用い、通常適用される温度条件、溶媒、流速（ｆｌｏｗ  ｒａｔｅ）を適用することができる。前記測定条件の具体的な例として、３０℃の温度、クロロホルム溶媒（Ｃｈｌｏｒｏｆｏｒｍ）および１ｍＬ／ｍｉｎの流速（ｆｌｏｗ  ｒａｔｅ）が挙げられる。
【００６６】
一方、前記（メタ）アクリレート系（共）重合体は、シラン系官能基が分枝鎖に位置する（メタ）アクリレート繰り返し単位および（メタ）アクリレート繰り返し単位を含み得る。
【００６７】
シラン系官能基が分枝鎖に位置する（メタ）アクリレート繰り返し単位の例としては下記化学式１で表される繰り返し単位が挙げられる。
【００６８】
【化４】
2021514486.tif 000005
【００６９】
前記化学式１において、Ｒ１〜Ｒ３はそれぞれ独立して炭素数１〜１０のアルキル基であり、Ｒ４は水素または炭素数１〜１０のアルキル基であり、Ｒ５は炭素数１〜１０のアルキレン基である。
【００７０】
好ましくは前記化学式１において、Ｒ１〜Ｒ３はそれぞれ独立して炭素数１のメチル基であり、Ｒ４は炭素数１のメチル基であり、Ｒ５は炭素数３のプロピレン基である、３−メタクリロキシプロピルトリメトキシシラン（３−Ｍｅｔｈａｃｒｙｌｏｘｙｐｒｏｐｙｌｔｒｉｍｅｔｈｏｘｙｓｉｌａｎｅ、ＫＢＭ−５０３）由来の繰り返し単位またはＲ１〜Ｒ３はそれぞれ独立して炭素数１のメチル基であり、Ｒ４は水素であり、Ｒ５は炭素数３のプロピレン基である、３−アクリロキシプロピルトリメトキシシラン（３−Ａｃｒｙｌｏｘｙｐｒｏｐｙｌｔｒｉｍｅｔｈｏｘｙｓｉｌａｎｅ、ＫＢＭ−５１０３）由来の繰り返し単位でありうる。
【００７１】
また、前記（メタ）アクリレート繰り返し単位の例としては、下記化学式２で表される繰り返し単位が挙げられる。
【００７２】
【化５】
2021514486.tif 000006
【００７３】
前記化学式２において、Ｒ６は炭素数１〜２０のアルキル基であり、Ｒ７は水素または炭素数１〜１０のアルキル基であり、好ましくは前記化学式２において、Ｒ６は炭素数４のブチル基であり、Ｒ７は水素であるブチルアクリレート由来の繰り返し単位でありうる。
【００７４】
前記化学式２の繰り返し単位：前記化学式１の繰り返し単位間のモル比は０．５：１〜１４：１でありうる。前記化学式１の繰り返し単位モル比が過度に減少すると、マトリックスの架橋密度が過度に低くなり支持体としての役割をすることができず、記録後の記録特性の減少が発生し得、前記化学式１の繰り返し単位モル比が過度に増加すると、マトリックスの架橋密度が過度に高くなり各成分の流動性が劣る。そのため屈折率変調値の減少が発生しうる。
【００７５】
前記（メタ）アクリレート系（共）重合体の重量平均分子量（ＧＰＣ測定）は、１００，０００〜５，０００，０００、または３００，０００〜９００，０００でありうる。重量平均分子量はＧＰＣ法により測定したポリスチレン換算の重量平均分子量（単位：ｇ／ｍｏｌ）を意味する。前記ＧＰＣ法により測定したポリスチレン換算の重量平均分子量を測定する過程では、通常知られている分析装置と示差屈折率検出器（Ｒｅｆｒａｃｔｉｖｅ  Ｉｎｄｅｘ  Ｄｅｔｅｃｔｏｒ）等の検出器および分析用カラムを用い、通常適用される温度条件、溶媒、流速（ｆｌｏｗ  ｒａｔｅ）を適用することができる。前記測定条件の具体的な例として、３０℃の温度、クロロホルム溶媒（Ｃｈｌｏｒｏｆｏｒｍ）および１ｍＬ／ｍｉｎの流速（ｆｌｏｗ  ｒａｔｅ）が挙げられる。
【００７６】
一方、前記（メタ）アクリレート系（共）重合体は、前記シラン系官能基の当量が３００ｇ／個〜２０００ｇ／個、または５００ｇ／個〜２０００ｇ／個、または５５０ｇ／個〜１８００ｇ／個、または５８０ｇ／個〜１６００ｇ／個、または５８６ｇ／個〜１５６２ｇ／個でありうる。前記当量は、シラン官能基の間の分子量の平均値を意味し、前記当量値が小さいほど官能基の密度が高く、前記当量値が大きいほど官能基密度が小さくなる。
【００７７】
そのため、前記（メタ）アクリレート系（共）重合体とシラン架橋剤との間の架橋密度が最適化され、従来のマトリックスに比べて温度と湿度に対して優れた耐久性を確保することができる。それだけでなく、上述した架橋密度の最適化により、高い屈折率を有する光反応性単量体と低い屈折率を有する成分との間の流動性（ｍｏｂｉｌｉｔｙ）を高めることで屈折率変調を極大化させて記録特性を向上させることができる。
【００７８】
前記（メタ）アクリレート系（共）重合体に含まれた前記シラン系官能基の当量が３００ｇ／個未満で過度に減少すると、マトリックスの架橋密度が過度に高くなり成分の流動性を阻害し、それによって記録特性の減少が発生しうる。また、前記（メタ）アクリレート系（共）重合体に含まれた前記シラン系官能基の当量が２０００ｇ／個超で過度に増加すると、架橋密度が低すぎて支持体としての役割をすることができなくなり記録後の生成された回折格子の境界面が崩れて屈折率変調値が時間の経過とともに減少しうる。
【００７９】
一方、前記（メタ）アクリレート系（共）重合体１００重量部に対して、前記シラン架橋剤含有量が１０重量部〜９０重量部、または２０重量部〜７０重量部、または２２重量部〜６５重量部でありうる。
【００８０】
前記反応生成物において、前記（メタ）アクリレート系（共）重合体１００重量部に対して、前記シラン架橋剤含有量が過度に減少すると、マトリックスの硬化速度が顕著に遅くなり、支持体としての機能を失って記録後の回折格子の境界面が崩れやすく、前記反応生成物において、前記（メタ）アクリレート系（共）重合体１００重量部に対して、前記シラン架橋剤含有量が過度に増加すると、マトリックスの硬化速度は速やかになるが、反応性シラン基含有量の過度な増加により他の成分との相溶性問題が発生してヘイズが発生する。
【００８１】
また、前記反応生成物のモジュラス（貯蔵弾性率）が０．０１ＭＰａ〜５ＭＰａでありうる。前記モジュラス測定方法の具体的な例として、ＴＡ  ＩｎｓｔｒｕｍｅｎｔｓのＤＨＲ（ｄｉｓｃｏｖｅｒｙ  ｈｙｂｒｉｄ  ｒｈｅｏｍｅｔｅｒ）装備を用いて常温（２０℃〜２５℃）で１Ｈｚの周波数（ｆｒｅｑｕｅｎｃｙ）で貯蔵弾性率（ｓｔｏｒａｇｅ  ｍｏｄｕｌｕｓ）（Ｇ’）値を測定することができる。
【００８２】
また、前記反応生成物のガラス転移温度が−４０℃〜１０℃でありうる。前記ガラス転移温度測定方法の具体的な例として、ＤＭＡ（ｄｙｎａｍｉｃ  ｍｅｃｈａｎｉｃａｌ  ａｎａｌｙｓｉｓ）測定装備を用いて歪み（ｓｔｒａｉｎ）０．１％、周波数（ｆｒｅｑｕｅｎｃｙ）１Ｈｚ、昇温速度５℃／ｍｉｎの設定条件で−８０℃〜３０℃領域で光重合組成物がコートされたフィルムの位相角（ｐｈａｓｅ  ａｎｇｌｅ）（損失弾性率、Ｌｏｓｓ  ｍｏｄｕｌｕｓ）変化を測定する方法が挙げられる。
【００８３】
前記高分子マトリックスまたはその前駆体の他の一例として、１以上のイソシアネート基を含む化合物とポリオールとの間の反応生成物を含む高分子マトリックスが挙げられる。
【００８４】
前記１以上のイソシアネート基を含む化合物は、分子当たり平均１個以上のＮＣＯ官能基を有する公知の化合物またはその混合物であり得、前記１以上のイソシアネート基を含む化合物でありうる。
【００８５】
より具体的には、前記１以上のイソシアネート基を含む化合物は、脂肪族、脂環式、芳香族または芳香脂肪族のモノ−、ジ−、トリ−またはポリ−イソシアネートである。また、前記１以上のイソシアネート基を含む化合物は、ウレタン、尿素、カルボジイミド、アシル尿素、イソシアヌレート、アロファネート、ビュレット、オキサジアジントリオン、ウレトジオンまたはイミノオキサジアジンジオン構造を有する単量体型ジ−および／またはトリイソシアネートの比較的分子量が大きい２次産物（オリゴ−およびポリイソシアネート）でありうる。
【００８６】
前記１以上のイソシアネート基を含む化合物の具体的な例としては、ブチレンジイソシアネート、ヘキサメチレンジイソシアネート（ＨＤＩ）、イソホロンジイソシアネート（ＩＰＤＩ）、１，８−ジイソシアナト−４−（イソシアナトメチル）オクタン、２，２，４−および／または２，４，４−トリメチルヘキサメチレンジイソシアネート、異性体ビス（４，４’−イソシアナトシクロヘキシル）メタンおよび任意の要望される異性体含有量を有するその混合物、イソシアナトメチル−１，８−オクタンジイソシアネート、１，４−シクロヘキシレンジイソシアネート、異性体シクロヘキサンジメチレンジイソシアネート、１，４−フェニレンジイソシアネート、２，４−および／または２，６−トルエンジイソシアネート、１，５−ナフチレンジイソシアネート、２，４’−または４，４’−ジフェニルメタンジイソシアネートおよび／またはトリフェニルメタン４，４’，４”−トリイソシアネートなどが挙げられる。
【００８７】
前記１以上のイソシアネート基を含む化合物と反応して高分子マトリックスを形成するポリオールは、２〜２０炭素数を有する脂肪族、芳香脂肪族または脂環式ジオール、トリオールおよび／または高級ポリオールでありうる。
【００８８】
前記ポリオールは、３００ｇ／ｍｏｌ〜１０，０００ｇ／ｍｏｌの水酸基当量と１００，０００〜１，５００，００００ｇ／ｍｏｌの重量平均分子量を有することができる。
【００８９】
前記ジオールの例としては、エチレングリコール、ジエチレングリコール、トリエチレングリコール、テトラエチレングリコール、ジプロピレングリコール、トリプロピレングリコール、１，２−プロパンジオール、１，３−プロパンジオール、１，４−ブタンジオール、ネオペンチルグリコール、２−エチル−２−ブチルプロパンジオール、トリメチルペンタンジオール、ジエチルオクタンジオール位置異性体、１，３−ブチレングリコール、シクロヘキサンジオール、１，４−シクロヘキサンジメタノール、１，６−ヘキサンジオール、１，２−および１，４−シクロヘキサンジオール、水素化ビスフェノールＡ（２，２−ビス（４−ヒドロキシシクロヘキシル）プロパン）、２，２−ジメチル−３−ヒドロキシプロピル、２，２−ジメチル−３−ヒドロキシプロピオネートがある。
【００９０】
また、前記トリオールの例としてはトリメチロールエタン、トリメチロールプロパンまたはグリセロールがある。適する多官能性アルコールは、ジトリメチロールプロパン、ペンタエリスリトール、ジペンタエリスリトールまたはソルビトールである。
【００９１】
また、前記ポリオールとしては比較的大きい分子量の脂肪族および脂環式ポリオール、例えばポリエステルポリオール、ポリエーテルポリオール、ポリカーボネートポリオール、ヒドロキシ−官能性アクリル樹脂、ヒドロキシ−官能性ポリウレタン、ヒドロキシ−官能性エポキシ樹脂などを使用することができる。
【００９２】
前記ポリエステルポリオールは、例えばエタンジオール、ジ−、トリ−またはテトラエチレングリコール、１，２−プロパンジオール、ジ−、トリ−またはテトラプロピレングリコール、１，３−プロパンジオール、１，４−ブタンジオール、１，３−ブタンジオール、２，３−ブタンジオール、１，５−ペンタンジオール、１，６−ヘキサンジオール、２，２−ジメチル−１，３−プロパンジオール、１，４−ジヒドロキシシクロヘキサン、１，４−ジメチロールシクロヘキサン、１，８−オクタンジオール、１，１０−デカンジオール、１，１２−ドデカンジオールまたはこれらの混合物などの多価アルコールを用い、任意にトリメチロールプロパンまたはグリセロールのようにより高い官能性のポリオールを同時に使用し、例えばコハク酸、グルタール酸、アジピン酸、ピメリン酸、スベリン酸、アゼライン酸、セバシン酸、ノナンジカルボン酸、デカンジカルボン酸、テレフタル酸、イソフタル酸、ｏ−フタル酸、テトラヒドロフタル酸、ヘキサヒドロフタル酸またはトリメリット酸、および酸無水物、例えばｏ−フタル酸無水物、トリメリット酸無水物またはコハク酸無水物、またはこれらの混合物などの脂肪族、脂環式または芳香族のジ−またはポリカルボン酸またはその無水物から公知の方式で製造され得るような、線状ポリエステルジオールである。もちろん、脂環式および／または芳香族のジ−およびポリヒドロキシ化合物もポリエステルポリオールの製造のための多価アルコールとして適する。遊離ポリカルボン酸の代わりに、低級アルコールの相応するポリカルボン無水物または相応するポリカルボキシレート、またはこれらの混合物をポリエステル製造に使用することも可能である。
【００９３】
また、前記高分子マトリックスの合成に用いられるポリエステルポリオールとしてはラクトンの単一−または共重合体があり、これは好ましくはブチロラクトン、ε−カプロラクトンおよび／またはメチル−ε−カプロラクトンなどのラクトンまたはラクトン混合物の、例えばポリエステルポリオール用合成成分として前記言及された小さい分子量の多価アルコールなどの適する２官能性および／またはより高い官能性の開始剤分子との添加反応によって収得される。
【００９４】
また、ヒドロキシル基を有するポリカーボネートも予備重合体合成のためのポリヒドロキシ成分として適するが、例えばジオール、例えば１，４−ブタンジオールおよび／または１，６−ヘキサンジオールおよび／または３−メチルペンタンジオールの、ジアリールカーボネート、例えばジフェニルカーボネート、ジメチルカーボネートまたはホスゲンとの反応によって製造されうるものである。
【００９５】
また、前記高分子マトリックスの合成に用いられるポリエーテルポリオールは、例えばスチレンオキシド、エチレンオキシド、プロピレンオキシド、テトラヒドロフラン、ブチレンオキシド、エピクロロヒドリンの多重添加生成物とこれらの混合添加生成物およびグラフト生成物、そして多価アルコールまたはこれらの混合物の縮合によって収得されるポリエーテルポリオールおよび多価アルコール、アミンおよびアミノアルコールのアルコキシ化によって収得されるものである。前記ポリエーテルポリオールの具体的な例としては、１．５〜６のＯＨ官能度および２００〜１８０００ｇ／モルの間の数平均分子量、好ましくは１．８〜４．０のＯＨ官能度および６００〜８０００ｇ／モルの数平均分子量、特に好ましくは１．９〜３．１のＯＨ官能度および６５０〜４５００ｇ／モルの数平均分子量を有する、ランダムまたはブロック共重合体形態のポリ（プロピレンオキシド）、ポリ（エチレンオキシド）およびこれらの組み合わせ、またはポリ（テトラヒドロフラン）およびこれらの混合物である。
【００９６】
一方、前記光反応性単量体は、多官能（メタ）アクリレート単量体または単官能（メタ）アクリレート単量体を含み得る。
【００９７】
前述したように、前記フォトポリマー組成物の光重合過程で単量体が重合されてポリマーが相対的に多く存在する部分では屈折率が高くなり、高分子バインダが相対的に多く存在する部分では屈折率が相対的に低くなり屈折率変調が生じ、このような屈折率変調により回折格子が生成される。
【００９８】
具体的には、前記光反応性単量体の一例としては、（メタ）アクリレート系α、β−不飽和カルボン酸誘導体、例えば（メタ）アクリレート、（メタ）アクリルアミド、（メタ）アクリロニトリルまたは（メタ）アクリル酸などや、またはビニル基（ｖｉｎｙｌ）またはチオール基（ｔｈｉｏｌ）を含む化合物が挙げられる。
【００９９】
前記光反応性単量体の一例として、屈折率が１．５以上、または１．５３以上、または１．５〜１．７である多官能（メタ）アクリレート単量体が挙げられ、このような屈折率が１．５以上、または１．５３以上、または１．５〜１．７である多官能（メタ）アクリレート単量体はハロゲン原子（臭素（ｂｒｏｍｉｎｅ）、ヨウ素（ｉｏｄｉｎｅ）など）、硫黄（Ｓ）、リン（Ｐ）、または芳香族環（ａｒｏｍａｔｉｃ  ｒｉｎｇ）を含み得る。
【０１００】
前記屈折率が１．５以上である多官能（メタ）アクリレート単量体のより具体的な例としては、ビスフェノールＡ変性ジアクリレート（ｂｉｓｐｈｅｎｏｌ  Ａ  ｍｏｄｉｆｉｅｄ  ｄｉａｃｒｙｌａｔｅ）系、フルオレンアクリレート（ｆｌｕｏｒｅｎｅ  ａｃｒｙｌａｔｅ）系（ＨＲ６０２２等−Ｍｉｗｏｎ社）、ビスフェノールフルオレンエポキシアクリレート（ｂｉｓｐｈｅｎｏｌ  ｆｌｕｏｒｅｎｅ  ｅｐｏｘｙ  ａｃｒｙｌａｔｅ）系（ＨＲ６１００，ＨＲ６０６０，ＨＲ６０４２等−Ｍｉｗｏｎ社）、ハロゲン化エポキシアクリレート（Ｈａｌｏｇｅｎａｔｅｄ  ｅｐｏｘｙ  ａｃｒｙｌａｔｅ）系（ＨＲ１１３９，ＨＲ３３６２等−Ｍｉｗｏｎ社）などが挙げられる。
【０１０１】
前記光反応性単量体の他の一例としては単官能（メタ）アクリレート単量体が挙げられる。前記単官能（メタ）アクリレート単量体は、分子内部にエーテル結合およびフルオレン官能基を含み得、このような単官能（メタ）アクリレート単量体の具体的な例としては、フェノキシベンジル（メタ）アクリレート、ｏ−フェニルフェノールエチレンオキシド（メタ）アクリレート、ベンジル（メタ）アクリレート、２−（フェニルチオ）エチル（メタ）アクリレート、またはビフェニルメチル（メタ）アクリレートなどが挙げられる。
【０１０２】
一方、前記光反応性単量体としては、５０ｇ／ｍｏｌ〜１０００ｇ／ｍｏｌ、または２００ｇ／ｍｏｌ〜６００ｇ／ｍｏｌの重量平均分子量を有することができる。前記重量平均分子量はＧＰＣ法により測定したポリスチレン換算の重量平均分子量を意味する。
【０１０３】
一方、前記実施形態のフォトポリマー組成物は、光開始剤をさらに含み得る。前記光開始剤は光または化学放射線によって活性化する化合物であり、前記光反応性単量体など光反応性官能基を含有した化合物の重合を開始する。
【０１０４】
前記光開始剤としては通常知られている光開始剤を大きな制限なく使用できるが、その具体的な例としては光ラジカル重合開始剤、光カチオン重合開始剤、または光アニオン重合開始剤が挙げられる。
【０１０５】
前記光ラジカル重合開始剤の具体的な例としては、イミダゾール誘導体、ビスイミダゾール誘導体、Ｎ−アリールグリシン誘導体、有機アジド化合物、チタノセン、アルミネート錯体、有機過酸化物、Ｎ−アルコキシピリジニウム塩、チオキサントン誘導体、アミン誘導体などが挙げられる。より具体的には、前記光ラジカル重合開始剤としては１，３−ジ（ｔ−ブチルジオキシカルボニル）ベンゾフェノン（１，３−ｄｉ（ｔ−ｂｕｔｙｌｄｉｏｘｙｃａｒｂｏｎｙｌ）ｂｅｎｚｏｐｈｅｎｏｎｅ）、３，３’，４，４”−テトラキス（ｔ−ブチルジオキシカルボニル）ベンゾフェノン（３，３’，４，４”−ｔｅｔｒａｋｉｓ（ｔ−ｂｕｔｙｌｄｉｏｘｙｃａｒｂｏｎｙｌ）ｂｅｎｚｏｐｈｅｎｏｎｅ）、３−フェニル−５−イソオキサゾリン（３−ｐｈｅｎｙｌ−５−ｉｓｏｘａｚｏｌｏｎｅ）、２−メルカプトベンズイミダゾール（２−ｍｅｒｃａｐｔｏ  ｂｅｎｚｉｍｉｄａｚｏｌｅ）、ビス（２，４，５−トリフェニル）イミダゾール（ｂｉｓ（２，４，５−ｔｒｉｐｈｅｎｙｌ）ｉｍｉｄａｚｏｌｅ）、２，２−ジメトキシ−１，２−ジフェニルエタン−１−オン（２，２−ｄｉｍｅｔｈｏｘｙ−１，２−ｄｉｐｈｅｎｙｌｅｔｈａｎｅ−１−ｏｎｅ、製品名：Ｉｒｇａｃｕｒｅ  ６５１／製造会社：ＢＡＳＦ）、１−ヒドロキシ−シクロヘキシル−フェニル−ケトン（１−ｈｙｄｒｏｘｙ−ｃｙｃｌｏｈｅｘｙｌ−ｐｈｅｎｙｌ−ｋｅｔｏｎｅ、製品名：Ｉｒｇａｃｕｒｅ  １８４／製造会社：ＢＡＳＦ）、２−ベンジル−２−ジメチルアミノ−１−（４−モルホリノフェニル）−ブタノン−１（２−ｂｅｎｚｙｌ−２−ｄｉｍｅｔｈｙｌａｍｉｎｏ−１−（４−ｍｏｒｐｈｏｌｉｎｏｐｈｅｎｙｌ）−ｂｕｔａｎｏｎｅ−１、製品名：Ｉｒｇａｃｕｒｅ  ３６９／製造会社：ＢＡＳＦ）、およびビス（η５−２，４−シクロペンタジエン−１−イル）−ビス（２，６−ジフルオロ−３−（１Ｈ−ピロール−１−イル）−フェニル）チタン（ｂｉｓ（η５−２，４−ｃｙｃｌｏｐｅｎｔａｄｉｅｎｅ−１−ｙｌ）−ｂｉｓ（２，６−ｄｉｆｌｕｏｒｏ−３−（１Ｈ−ｐｙｒｒｏｌｅ−１−ｙｌ）−ｐｈｅｎｙｌ）ｔｉｔａｎｉｕｍ、製品名：Ｉｒｇａｃｕｒｅ  ７８４製造会社：ＢＡＳＦ）、Ｅｂｅｃｒｙｌ  Ｐ−１１５（製造会社：ＳＫ  ｅｎｔｉｓ）などが挙げられる。
【０１０６】
前記光カチオン重合開始剤としては、ジアゾニウム塩（ｄｉａｚｏｎｉｕｍ  ｓａｌｔ）、スルホニウム塩（ｓｕｌｆｏｎｉｕｍ  ｓａｌｔ）、またはヨードニウム塩（ｉｏｄｏｎｉｕｍ  ｓａｌｔ）が挙げられ、例えばスルホン酸エステル、イミドスルホネート、ジアルキル−４−ヒドロキシスルホニウム塩、アリールスルホン酸−ｐ−ニトロベンジルエステル、シラノール−アルミニウム錯体、（η６−ベンゼン）（η５−シクロペンタジエニル）鉄（ＩＩ）などが挙げられる。また、ベンゾイントシレート、２，５−ジニトロベンジルトシレート、Ｎ−トシルフタル酸イミドなども挙げられる。前記光カチオン重合開始剤のより具体的な例としては、Ｃｙｒａｃｕｒｅ  ＵＶＩ−６９７０、Ｃｙｒａｃｕｒｅ  ＵＶＩ−６９７４およびＣｙｒａｃｕｒｅ  ＵＶＩ−６９９０（製造会社：Ｄｏｗ  Ｃｈｅｍｉｃａｌ  Ｃｏ．ｉｎ  ＵＳＡ）やＩｒｇａｃｕｒｅ  ２６４およびＩｒｇａｃｕｒｅ  ２５０（製造会社：ＢＡＳＦ）またはＣＩＴ−１６８２（製造会社：Ｎｉｐｐｏｎ  Ｓｏｄａ）等の市販製品が挙げられる。
【０１０７】
前記光アニオン重合開始剤としては、ボレート塩（Ｂｏｒａｔｅ  ｓａｌｔ）が挙げられ、例えばブチリルコリンブチルトリフェニルボレート（ｂｕｔｙｒｙｌ  ｃｈｏｌｉｎｅ  ｂｕｔｙｌｔｒｉｐｈｅｎｙｌｂｏｒａｔｅ）などが挙げられる。前記光アニオン重合開始剤のより具体的な例としては、Ｂｏｒａｔｅ  Ｖ（製造会社：Ｓｐｅｃｔｒａ  ｇｒｏｕｐ）等の市販製品が挙げられる。
【０１０８】
また、前記実施形態のフォトポリマー組成物は、一分子（類型Ｉ）または二分子（類型ＩＩ）開始剤を使用することもできる。前記フリーラジカル光重合のための（類型Ｉ）システムは、例えば３次アミンと組合わせた芳香族ケトン化合物、例えばベンゾフェノン、アルキルベンゾフェノン、４，４’−ビス（ジメチルアミノ）ベンゾフェノン（ミヒラーケトン）、アントロンおよびハロゲン化ベンゾフェノンまたは前記類型の混合物である。前記二分子（類型ＩＩ）開始剤としては、ベンゾインおよびその誘導体、ベンジルケタール、アシルホスフィンオキシド、例えば２，４，６−トリメチルベンゾイルジフェニルホスフィンオキシド、ビスアシルホスフィンオキシド、フェニルグリオキシルエステル、カンファーキノン、α−アミノアルキルフェノン、α，α−ジアルコキシアセトフェノン、１−［４−（フェニルチオ）フェニル］オクタン−１，２−ジオン２−（Ｏ−ベンゾイルオキシム）およびα−ヒドロキシアルキルフェノンなどが挙げられる。
【０１０９】
前記実施形態のフォトポリマー組成物は、前記高分子マトリックスまたはその前駆体１重量％〜８０重量％；前記光反応性単量体１重量％〜８０重量％；前記染料０．０００１〜１０重量％；および光開始剤０．１重量％〜２０重量％；を含み得る。後述するように、前記フォトポリマー組成物が有機溶媒をさらに含む場合、上述した成分の含有量はこれら成分の総和（有機溶媒を除いた成分の総和）を基準とする。
【０１１０】
一方、前記フォトポリマー組成物は、触媒、ホスフェート系化合物および低屈折率フッ素系化合物からなる群より選ばれた１種以上をさらに含み得る。
【０１１１】
前記ホスフェート系化合物および低屈折率フッ素系化合物は、光反応性単量体に比べて低い屈折率を有しており、高分子マトリックスの屈折率を低くしてフォトポリマー組成物の屈折率変調を極大化させることができる。しかも、前記ホスフェート系化合物は可塑剤の役割をし、前記高分子マトリックスのガラス転移温度を低くして光反応性単量体と低屈折成分の流動性（ｍｏｂｉｌｉｔｙ）を高め、フォトポリマー組成物の成形性向上にも寄与することができる。
【０１１２】
より具体的には、前記低屈折率フッ素系化合物は、反応性が殆どない安定性を有し、かつ低屈折特性を有するので、前記フォトポリマー組成物内に添加時の高分子マトリックスの屈折率をより低くすることができ、モノマーとの屈折率変調を極大化させることができる。
【０１１３】
前記フッ素系化合物は、エーテル基、エステル基およびアミド基からなる群より選ばれた１種以上の官能基および２以上のジフルオロメチレン基を含み得る。より具体的には、前記フッ素系化合物は２個のジフルオロメチレン基間の直接結合またはエーテル結合を含む中心官能基の両末端にエーテル基を含む官能基が結合した下記化学式４の構造を有することができる。
【０１１４】
【化６】
2021514486.tif 000007
【０１１５】
前記化学式４において、Ｒ１１およびＲ１２はそれぞれ独立してジフルオロメチレン基であり、Ｒ１３およびＲ１６はそれぞれ独立してメチレン基であり、Ｒ１４およびＲ１５はそれぞれ独立してジフルオロメチレン基であり、Ｒ１７およびＲ１８はそれぞれ独立してポリアルキレンオキシド基であり、ｍは１以上、または１〜１０、または１〜３の整数である。
【０１１６】
好ましくは前記化学式４において、Ｒ１１およびＲ１２はそれぞれ独立してジフルオロメチレン基であり、Ｒ１３およびＲ１６はそれぞれ独立してメチレン基であり、Ｒ１４およびＲ１５はそれぞれ独立してジフルオロメチレン基であり、Ｒ１７およびＲ１８はそれぞれ独立して２−メトキシエトキシメトキシ基であり、ｍは２の整数である。
【０１１７】
前記フッ素系化合物は、屈折率が１．４５未満、または１．３以上１．４５未満でありうる。前述したように光反応性単量体が１．５以上の屈折率を有するので、前記フッ素系化合物は光反応性単量体より低い屈折率により、高分子マトリックスの屈折率をより低くすることができ、モノマーとの屈折率変調を極大化させることができる。
【０１１８】
具体的には、前記フッ素系化合物含有量は、光反応性単量体１００重量部に対して、３０重量部〜１５０重量部、または５０重量部〜１１０重量部でありうる。
【０１１９】
前記フッ素系化合物含有量は、光反応性単量体１００重量部に対して過度に減少すると、低屈折成分の不足により記録後の屈折率変調値が低くなり、前記フッ素系化合物含有量が光反応性単量体１００重量部に対して過度に増加すると、その他成分との相容性問題によりヘイズが発生したり一部フッ素系化合物がコート層の表面に溶出する問題が発生しうる。
【０１２０】
前記フッ素系化合物は、重量平均分子量（ＧＰＣ測定）が３００以上、または３００〜１０００でありうる。重量平均分子量測定の具体的な方法は上述したとおりである。
【０１２１】
一方、前記ホスフェート系化合物の具体的な例としては、トリフェニルホスフェート、トリクレシルホスファート、クレシルジフェニルホスフェート、オクチルジフェニルホスフェート、ジフェニルビフェニルホスフェート、トリオクチルホスフェート、トリブチルホスフェートなどが挙げられる。
【０１２２】
前記ホスフェート系化合物は、上述したフッ素系化合物と共に１：５〜５：１の重量比率で添加することができる。前記ホスフェート系化合物は、屈折率が１．５未満であり、分子量が７００以下でありうる。
【０１２３】
前記フォトポリマー組成物は、その他の添加剤、触媒などをさらに含み得る。例えば、前記フォトポリマー組成物は、前記高分子マトリックスや光反応性単量体の重合を促進するために通常知られている触媒を含み得る。前記触媒の例としては、スズオクタノエート、亜鉛オクタノエート、ジブチルスズジラウレート、ジメチルビス［（１−オキソネオデシル）オキシ］スタンナン、ジメチルスズジカルボキシレート、ジルコニウムビス（エチルヘキサノエート）、ジルコニウムアセチルアセトネート、ｐ−トルエンスルホン酸（ｐ−ｔｏｌｕｅｎｅｓｕｌｆｏｎｉｃ  ａｃｉｄ）または３級アミン、例えば１，４−ジアザビシクロ［２．２．２］オクタン、ジアザビシクロノナン、ジアザビシクロウンデカン、１，１，３，３−テトラメチルグアニジン、１，３，４，６，７，８−ヘキサヒドロ−１−メチル−２Ｈ−ピリミド（１，２−ａ）ピリミジンなどが挙げられる。
【０１２４】
前記その他の添加剤の例としては消泡剤が挙げられ、前記消泡剤としてはシリコン系反応性添加剤を使用することができ、その例としてＴｅｇｏ  Ｒａｄ  ２５００が挙げられる。
【０１２５】
一方、前記実施形態のフォトポリマー組成物は、上述した化学式１の化合物に追加し、これと相異する光反応性染料をさらに含み得る。
【０１２６】
前記光感応染料は、前記光開始剤を増減させる増減色素の役割をするが、より具体的には、前記光感応染料は光重合体組成物に照射された光によって刺激され、モノマーおよび架橋モノマーの重合を開始する開始剤の役割も共にすることができる。
【０１２７】
前記化学式１の化合物と相異する光感応染料の例は大きく限定されるものではなく、通常知られている多様な化合物を使用することができる。前記光感応染料の具体的な例としては、セラミドニンのスルホニウム誘導体（ｓｕｌｆｏｎｉｕｍ  ｄｅｒｉｖａｔｉｖｅ）、ニューメチレンブルー（ｎｅｗ  ｍｅｔｈｙｌｅｎｅ  ｂｌｕｅ）、チオエリスロシントリエチルアンモニウム（ｔｈｉｏｅｒｙｔｈｒｏｓｉｎｅ  ｔｒｉｅｔｈｙｌａｍｍｏｎｉｕｍ）、６−アセチルアミノ−２−メチルセラミドニン（６−ａｃｅｔｙｌａｍｉｎｏ−２−ｍｅｔｈｙｌｃｅｒａｍｉｄｏｎｉｎ）、エオシン（ｅｏｓｉｎ）、エリスロシン（ｅｒｙｔｈｒｏｓｉｎｅ）、ローズベンガル（ｒｏｓｅ  ｂｅｎｇａｌ）、チオニン（ｔｈｉｏｎｉｎｅ）、ベーシックイエロー（ｂａｓｅｉｃ  ｙｅｌｌｏｗ）、ピナシアノールクロリド（Ｐｉｎａｃｙａｎｏｌ  ｃｈｌｏｒｉｄｅ）、ローダミン６Ｇ（ｒｈｏｄａｍｉｎｅ  ６Ｇ）、ガロシアニン（ｇａｌｌｏｃｙａｎｉｎｅ）、エチルバイオレット（ｅｔｈｙｌ  ｖｉｏｌｅｔ）、ビクトリアブルーＲ（Ｖｉｃｔｏｒｉａ  ｂｌｕｅ  Ｒ）、セレスチンブルー（Ｃｅｌｅｓｔｉｎｅ  ｂｌｕｅ）、キナルジンレッド（Ｑｕｉｎａｌｄｉｎｅ  Ｒｅｄ）、クリスタルバイオレット（ｃｒｙｓｔａｌ  ｖｉｏｌｅｔ）、ブリリアントグリーン（Ｂｒｉｌｌｉａｎｔ  Ｇｒｅｅｎ）、アストラゾンオレンジＧ（Ａｓｔｒａｚｏｎ  ｏｒａｎｇｅ  Ｇ）、ダローレッド（ｄａｒｒｏｗ  ｒｅｄ）、ピロニンＹ（ｐｙｒｏｎｉｎ  Ｙ）、ベーシックレッド２９（ｂａｓｉｃ  ｒｅｄ  ２９）、ピリリウムＩ（ｐｙｒｙｌｉｕｍ  ｉｏｄｉｄｅ）、サフラニンＯ（Ｓａｆｒａｎｉｎ  Ｏ）、シアニン、メチレンブルー、アズールＡ（Ａｚｕｒｅ  Ａ）、またはこれらの２以上の組み合わせが挙げられる。
【０１２８】
一方、前記ホログラム記録媒体の製造時には有機溶媒が用いられる。前記有機溶媒の非制限的な例としては、ケトン類、アルコール類、アセテート類およびエーテル類、またはこれらの２種以上の混合物が挙げられる。
【０１２９】
このような有機溶媒の具体的な例としては、メチルエチルケトン、メチルイソブチルケトン、アセチルアセトンまたはイソブチルケトンなどのケトン類；メタノール、エタノール、ｎ−プロパノール、ｉ−プロパノール、ｎ−ブタノール、ｉ−ブタノール、またはｔ−ブタノールなどのアルコール類；酢酸エチル、ｉ−プロピルアセテート、またはポリエチレングリコールモノメチルエーテルアセテートなどのアセテート類；テトラヒドロフランまたはプロピレングリコールモノメチルエーテルなどのエーテル類；またはこれらの２種以上の混合物が挙げられる。
【０１３０】
前記有機溶媒は、前記ホログラム記録媒体を製造するためのフォトポリマー組成物に含まれる各成分を混合する時期に添加されたり各成分が有機溶媒に分散または混合された状態で添加されることにより、前記フォトポリマー組成物に含まれ得る。前記フォトポリマー組成物のうち有機溶媒の含有量が過度に小さいと、前記フォトポリマー組成物の流れ性が低下して最終的に製造されるフィルムに縞模様が生じるなど不良が発生しうる。また、前記有機溶媒の過量添加時には固形分含有量が低くなり、コーティングおよび成膜が十分でなくフィルムの物性や表面特性が低下し得、乾燥および硬化過程で不良が発生しうる。そのため、前記フォトポリマー組成物は、含まれる成分の全体固形分の濃度が１重量％〜７０重量％、または２重量％〜５０重量％になるように有機溶媒を含み得る。
【０１３１】
一方、前記ホログラム記録媒体は、５μｍ〜３０μｍの厚さでも０．０２０以上または０．０２１以上、０．０２５以上、または０．０２７以上、または前記下限値のいずれか一つないし０．０３５の屈折率変調値（ｎ）を具現することができる。
【０１３２】
また、前記ホログラム記録媒体は、５μｍ〜３０μｍの厚さで５０％以上、または８５％以上、または８５〜９９％の回折効率を具現することができる。
【０１３３】
前記ホログラム記録媒体を製造するためのフォトポリマー組成物は、これに含まれるそれぞれの成分を均一に混合して２０℃以上の温度で乾燥および硬化をした以後に、所定の露光過程を経て全体可視範囲および近紫外線領域（３００〜８００ｎｍ）での光学的適用のためのホログラムに製造することができる。
【０１３４】
前記フォトポリマー組成物のうち高分子マトリックスまたはその前駆体を形成する成分をまず均質に混合し、上述したシラン架橋剤を後に触媒とともに混合してホログラムの形成過程を準備することができる。
【０１３５】
前記フォトポリマー組成物は、これに含まれるそれぞれの成分の混合には通常知られている混合機、攪拌機またはミキサーなどを格別な制限なく使用することができ、前記混合過程での温度は、０℃〜１００℃、好ましくは１０℃〜８０℃、特に好ましくは２０℃〜６０℃でありうる。
【０１３６】
一方、前記フォトポリマー組成物のうち高分子マトリックスまたはその前駆体を形成する成分をまず均質に混合した後、２０℃以上の温度で硬化する液体配合物になる。前記硬化の温度は、前記フォトポリマーの組成に応じて変わり、例えば３０℃〜１８０℃の温度で加熱することによって促進される。
【０１３７】
前記硬化時には前記フォトポリマーが所定の基板やモールドに注入されたりコーティングされた状態でありうる。
【０１３８】
一方、前記フォトポリマー組成物から製造されたホログラム記録媒体に視覚的ホログラムの記録する方法は、通常知られている方法を大きな制限なく使用することができ、後述する実施形態のホログラフィック記録方法で説明する方法を一つの例として採用することができる。
【０１３９】
一方、発明のまた他の実施形態によれば、可干渉性のレーザによって前記フォトポリマー組成物に含まれた光反応性単量体を選択的に重合させる段階を含む、ホログラフィック記録方法を提供することができる。
【０１４０】
前述したように、前記フォトポリマー組成物を混合および硬化する過程により視覚的ホログラムが記録されない状態の媒体を製造することができ、所定の露光過程により前記媒体上に視覚的ホログラムを記録することができる。
【０１４１】
前記フォトポリマー組成物を混合および硬化する過程により提供される媒体に、通常知られている条件下に公知の装置および方法を用いて視覚的ホログラムを記録することができる。
【０１４２】
一方、発明のまた他の実施形態によれば、ホログラム記録媒体を含む光学素子を提供することができる。
【０１４３】
前記光学素子の具体的な例としては、光学レンズ、ミラー、偏向ミラー、フィルタ、拡散スクリーン、回折部材、導光体、導波管、映写スクリーンおよび／またはマスクの機能を有するホログラフィック光学素子、光メモリシステムの媒質と光拡散板、光波長分割器、反射型、透過型カラーフィルタなどが挙げられる。
【０１４４】
前記ホログラム記録媒体を含む光学素子の一例としてホログラムディスプレイ装置が挙げられる。
【０１４５】
前記ホログラムディスプレイ装置は、光源部、入力部、光学系および表示部を含む。前記光源部は、入力部および表示部で物体の３次元映像情報を提供、記録および再生するのに使用されるレーザビームを照射する部分である。また、前記入力部は表示部に記録する物体の３次元映像情報をあらかじめ入力する部分であり、例えば、電気駆動液晶ＳＬＭ（ｅｌｅｃｔｒｉｃａｌｌｙ  ａｄｄｒｅｓｓｅｄ  ｌｉｑｕｉｄ  ｃｒｙｓｔａｌ  ＳＬＭ）に空間別光の強さと位相のような物体の３次元情報を入力することができ、この時、入力ビームが用いられる。前記光学系は、ミラー、偏光器、ビームスプリッタ、ビームシャッター、レンズなどで構成され得、前記光学系は、光源部から放出されるレーザビームを入力部に送る入力ビーム、表示部に送る記録ビーム、基準ビーム、消去ビーム、読み出しビームなどに分配することができる。
【０１４６】
前記表示部は、入力部から物体の３次元映像情報の伝達を受けて光学駆動ＳＬＭ（ｏｐｔｉｃａｌｌｙ  ａｄｄｒｅｓｓｅｄ  ＳＬＭ）からなるホログラムプレートに記録し、物体の３次元映像を再生することができる。この時、入力ビームと基準ビームの干渉により物体の３次元映像情報を記録することができる。前記ホログラムプレートに記録された物体の３次元映像情報は読み出しビームが生成する回折パターンによって３次元映像で再生することができ、消去ビームは形成された回折パターンを速やかに除去するために用いることができる。一方、前記ホログラムプレートは３次元映像を入力する位置と再生する位置との間で移動することができる。
【発明の効果】
【０１４７】
本発明によれば、新規な構造の化合物と、薄い厚さを有しながらも大きい屈折率変調値を具現して相対的に速い反応速度を有して記録時間を短縮することができ、温度および湿度に対する耐久性が向上したホログラム記録媒体を提供できるフォトポリマー組成物と、薄い厚さを有しながらも大きい屈折率変調値を具現して相対的に速い反応速度を有して記録時間を短縮することができ、温度および湿度に対する耐久性が向上したホログラム記録媒体、それを含む光学素子、および前記ホログラム記録媒体を用いたホログラフィック記録方法を提供することができる。
【発明を実施するための形態】
【０１４８】
発明を下記の実施例でより詳細に説明する。ただし、下記の実施例は本発明を例示するだけであり、本発明の内容は下記の実施例によって限定されない。
【０１４９】
［製造例］
製造例１：染料化合物の合成
（１）３−ブロモ−Ｎ，Ｎ−ジメチルアニリン（３−Ｂｒｏｍｏ−Ｎ，Ｎ−ｄｉｍｅｔｈｙｌａｎｉｌｉｎｅ）（化合物２）の製造
【化７】
2021514486.tif 000008
【０１５０】
２８ｍｌ  ３Ｍ硫酸を３７％ホルムアルデヒド（ｆｏｒｍａｌｄｅｈｙｄｅ）が含まれている１３０ｍｌのテトラヒドロフラン（ｔｅｔｒａｈｙｄｒｏｆｕｒａｎ）水溶液に添加した。前記混合物を０℃に冷却させ、１０分間さらに攪拌した。
【０１５１】
前記攪拌した後、０℃で３−ブロモアニリン（３−Ｂｒｏｍｏａｎｉｌｉｎｅ；８ｇ、０．０４６５ｍｏｌ）を滴加し、温度を０℃に維持しながら固体ＮａＢＨ４（７ｇ、０．１８６０ｍｏｌ）を添加した。前記生成された混合物を室温に加温させ、１時間攪拌した。次いで、１８０ｍｌの飽和した炭酸水素ナトリウム水溶液を添加し、反応混合物を５０ｍｌジクロロメタン（ｄｉｃｈｌｏｒｏｍｅｔｈａｎｅ）で合計３回抽出した。前記得られた有機層を無水硫酸マグネシウム上で乾燥させ、濾過した後、溶媒を真空で除去した。
【０１５２】
収率：８．８４ｇ（９５％）。
1H NMR (CDCl3) : 7.10-7.06 (1H, t, Ar), 6.84-6.81 (2H, m, Ar), 6.64-6.61 (1H, d, Ar), 2.94 (6H, s, 2CH3).
【０１５３】
（２）３，３’−（ジメチルシランジイル）−ビス（Ｎ，Ｎ−ジメチルアニリン）（３，３’−（Ｄｉｍｅｔｈｙｌｓｉｌａｎｅｄｉｙｌ）−ｂｉｓ（Ｎ，Ｎ−ｄｉｍｅｔｈｙｌａｎｉｌｉｎｅ））（化合物４）の製造
【化８】
2021514486.tif 000009
【０１５４】
３−ブロモジメチルアニリン（２番生成物；７ｇ、０．０３５２ｍｏｌ）が溶けている６０ｍｌのジエチルエーテル溶液（ｄｉｅｔｈｙｌ  ｅｔｈｅｒ）を０℃に冷却させ、窒素下でｎ−ＢｕＬｉ（２．４  Ｍ  ｎ−ヘキサン溶液、１５．４ｍｌ、０．０３６９ｍｏｌ）を添加した。
【０１５５】
前記反応物を０℃で２時間攪拌し、ジクロロジメチルシラン（Ｄｉｃｈｌｏｒｏｄｉｍｅｔｈｙｌｓｉｌａｎｅ；２．５ｍｌ、０．０２１１ｍｏｌ）が溶解しているジエチルエーテル１０ｍｌを反応物に滴加した。前記混合物をゆっくり室温に加温して２４時間攪拌した。以後、５０ｍｌの水を添加して水性層をエチルエーテルで抽出し、得られた有機層を収集して硫酸マグネシウム上で乾燥させた。建造物で溶媒を真空下に除去し、残留水をカラムクロマトグラフィー（ヘキサン／ＥＡ：９／１）で精製した。
【０１５６】
収率：２．７ｇ（５２％）。
1H NMR (CDCl3): 7.25-7.21 (2 H, t, Ar), 6.94-6.90 (4 H, m, Ar), 6.77-6.74 (2 H, d, Ar), 2.91 (12 H, s, 4CH3), 0.53 (6 H, s, 2CH3).
【０１５７】
（３）２，４−ジブロモフェニル４−ホルミルベンゾエート（２，４−Ｄｉｂｒｏｍｏｐｈｅｎｙｌ  ４−ｆｏｒｍｙｌｂｅｎｚｏａｔｅ）（化合物６）の製造
【化９】
2021514486.tif 000010
【０１５８】
室温でテレフタルアルデヒド酸（５番開始物；１ｇ、０．００６６ｍｏｌ）が溶解している２０ｍｌのジクロロメタン溶液にＮ，Ｎ’−ジシクロヘキシルカルボジイミド（Ｎ，Ｎ’−ｄｉｃｙｃｌｏｈｅｘｙｌｃａｒｂｏｄｉｉｍｉｄｅ）（ＤＣＣ、１．９ｇ、０．００９３ｍｏｌ）および４−ジメチルアミノピリジン（４−Ｄｉｍｅｔｈｙｌａｍｉｎｏｐｙｒｉｄｉｎｅ）（ＤＭＡＰ、０．０８ｇ、０．０００６ｍｏｌ）を添加した。その後、２，４−ジブロモフェノール（２，４−ｄｉｂｒｏｍｏｐｈｅｎｏｌ；１．６ｇ、０．００６６ｍｏｌ）を添加し、反応物を室温で２４時間攪拌した後沈殿物を濾過した。前記得られたろ液を真空濃縮させて残留物を２０ｍｌのエタノールで３０分間攪拌した後、濾過して乾燥させた。
【０１５９】
収率：２．２ｇ（８８％）。
1H NMR (CDCl3): 10.16 (1H, s, CHO), 8.41-8.38 (2H, d, Ar), 8.06-8.03 (2H, d, Ar), 7.83 (1H, s, Ar), 7.55-7.51 (1H, d, Ar), 7.21-7.18 (1H, d, Ar).
【０１６０】
（４）Ｎ−（１０−（４−（（２，４−ジブロモフェノキシ）カルボニル）フェニル）−７−（ジメチルアミノ）−５，５−ジメチルジベンゾ［ｂ，ｅ］シリン−３（５Ｈ）−イリデン）−ｐ−メチルベンゼンスルホン酸塩（Ｎ−（１０−（４−（（２，４−ｄｉｂｒｏｍｏｐｈｅｎｏｘｙ）ｃａｒｂｏｎｙｌ）ｐｈｅｎｙｌ）−７−（ｄｉｍｅｔｈｙｌａｍｉｎｏ）−５，５−ｄｉｍｅｔｈｙｌｄｉｂｅｎｚｏ［ｂ、ｅ］ｓｉｌｉｎ−３（５Ｈ）−ｙｌｉｄｅｎｅ）−ｐ−ｍｅｔｈｙｌｂｅｎｚｅｎｅｓｕｌｆｏｎａｔｅ  ｓａｌｔ）（化合物７の染料、Ｓｉｌａｒｈｏｄａｍｉｎｅ  Ｄｙｅ）の製造
【化１０】
2021514486.tif 000011
【０１６１】
５ｍｌエチレングリコール（ｅｔｈｙｌｅｎｅ  ｇｌｙｃｏｌ）に４番中間体（０．５ｇ、０．００１６ｍｏｌ）、６番中間体（０．６４ｇ、０．００１６ｍｏｌ）およびｐ−トルエンスルホン酸一水和物（ｐ−ｔｏｌｕｅｎｅｓｕｌｆｏｎｉｃ  ａｃｉｄ  ｍｏｎｏｈｙｄｒａｔｅ；０．３ｇ、０．００１６ｍｏｌ）を圧力管に入れて密封して１４０℃で１２時間加熱した。前記加熱した後反応物を室温で冷却し、メタノール５ｍｌ、ジクロロメタン５ｍｌおよびクロラニル（ｃｈｌｏｒａｎｉｌ；０．４７ｇ（０．００１９ｍｏｌ）を添加して室温で１時間攪拌した。そして、５０ｍｌ水を添加して生成物を２０ｍｌジクロロメタンで合計３回にわたって抽出した。その後得られた有機層を硫酸マグネシウム上で乾燥させて濾過して真空濃縮させた。残留物をカラムクロマトグラフィー（ＣＨ２Ｃｌ２／ＥＡ／ＭｅＯＨ：７／２／１）で精製してテトラヒドロフランから再結晶させた。
【０１６２】
収率：０．２ｇ（２０％）。
1H NMR (CDCl3): 8.40-8.37 (2 H, d, Ar), 7.85-7.81 (3 H, m, Ar), 7.57-7.53 (1 H, d, Ar), 7.45-7.42 (2 H, d, Ar), 7.25-7.21 (2 H, m, Ar), 7.10-7.03 (4 H, m, Ar), 6.67-6.63 (2 H, d, Ar), 3.40 (12 H, s, 4CH3), 2.30 (3 H, s, CH3), 0.64 (6 H, s, 2CH3).
【０１６３】
２）ＵＶ−ＶＩＳ  スペクトル（ｓｐｅｃｔｒｕｍ）：λｍａｘ＝６５７ｎｍ
ＵＶ−Ｖｉｓ分光光度計（Ｓｐｅｃｔｒｏｐｈｏｔｏｍｅｔｅｒ）を用いてメチルエチルケトン（ＭＥＫ）溶媒に合成した染料を０．００１ｗｔ％に希釈して３８０ｎｍ〜７８０ｎｍ波長（ｗａｖｅｌｅｎｇｔｈ）領域の吸収率（Ａｂｓｏｒｂａｎｃｅ）（％）を測定して最大吸収波長を求めた。
【０１６４】
製造例２：非反応性低屈折物質（Ｐ−１）の製造
１０００ｍｌフラスコに２，２’−（（オキシビス（１，１，２，２−テトラフルオロエタン−２，１−ジイル））ビス（オキシ））ビス（２，２−ジフルオロエタン−１−オール）（２，２’−（（ｏｘｙｂｉｓ（１，１，２，２−ｔｅｔｒａｆｌｕｏｒｏｅｔｈａｎｅ−２，１−ｄｉｙｌ））ｂｉｓ（ｏｘｙ））ｂｉｓ（２，２−ｄｉｆｌｕｏｒｏｅｔｈａｎ−１−ｏｌ））２０．５１ｇを入れた後、テトラヒドロフラン５００ｇに溶かして０℃で攪拌しながら水素化ナトリウム（ｓｏｄｉｕｍ  ｈｙｄｒｉｄｅ）（６０％  分散液、鉱油（ｍｉｎｅｒａｌ  ｏｉｌ）中）４．４０ｇを数回にわたって注意深く添加した。０℃で２０分攪拌した後、２−メトキシエトキシメチルクロリド（２−ｍｅｔｈｏｘｙｅｔｈｏｘｙｍｅｔｈｙｌ）ｃｈｌｏｒｉｄｅ  １２．５０ｍｌをゆっくり滴下（ｄｒｏｐｐｉｎｇ）した。１Ｈ  ＮＭＲで反応物がすべて消耗したことが確認されると、減圧して反応溶媒をすべて除去した。ジクロロメタン３００ｇで３回抽出して有機層を集めた後硫酸マグネシウム（ｍａｇｎｅｓｉｕｍ  ｓｕｌｆａｔｅ）でフィルタした後減圧してジクロロメタンをすべて除去して純度９５％以上の液状生成物２９ｇを９８％の収率で収得した。
【０１６５】
製造例３：シラン系官能基が分枝鎖に位置した（メタ）アクリレート系（共）重合体の製造
２Ｌジャケット反応器にブチルアクリレート６９．３ｇ、ＫＢＭ−５０３（３−メタクリロキシプロピルトリメトキシシラン）２０．７ｇを入れて酢酸エチル７００ｇで希釈した。約７０℃に反応温度を設定し、約１時間程度攪拌を行った。ｎ−ドデシルメルカプタン０．０２ｇを追加で入れ、３０分程度さらに攪拌を行った。その後、重合開始剤であるＡＩＢＮ  ０．０６ｇを入れ、反応温度で４時間以上重合を行って残留アクリレート含有量が１％未満になるまで維持し、シラン系官能基が分枝鎖に位置した（メタ）アクリレート系（共）重合体（重量平均分子量約９００，０００、Ｓｉ−（ＯＲ）３当量１０１９ｇ／個）を製造した。
【０１６６】
製造例４：シラン架橋剤の製造
１０００ｍｌフラスコにＫＢＥ−９００７（３−イソシアナトプロピルトリエトキシシラン）１９．７９ｇ、ＰＥＧ−４００  １２．８０ｇとＤＢＴＤＬ  ０．５７ｇを入れ、テトラヒドロフラン３００ｇで希釈した。ＴＬＣで反応物がすべて消耗したことが確認されるまで常温で攪拌した後、減圧して反応溶媒をすべて除去した。
【０１６７】
ジクロロメタン：メチルアルコール＝３０：１の展開液条件下でカラムクロマトグラフィーにより純度９５％以上の液状生成物２８ｇを９１％の収率で分離してシラン架橋剤を得た。
【０１６８】
［実施例および比較例：フォトポリマー組成物の製造］
下記表１に記載されたように、前記製造例３のシラン系官能基が分枝鎖に位置した（メタ）アクリレート系（共）重合体、光反応性単量体（高屈折アクリレート、屈折率１．６００，ＨＲ６０２２［ＭＩＷＯＮ］）、製造例２の非反応性低屈折物質、トリブチルホスフェート（Ｔｒｉｂｕｔｙｌ  ｐｈｏｓｐｈａｔｅ［ＴＢＰ］，分子量２６６．３１，屈折率１．４２４，シグマアルドリッチ社製）、Ｅｔｈｙｌ  ＶｉｏｌｅｔおよびＥｏｓｉｎ（染料、シグマアルドリッチ社製）、前記製造例１の化合物７（Ｒｅｄ感光用Ｄｙｅ，λｍａｘ＝３５７ｎｍ）およびＮｅｗ  Ｍｅｔｈｙｌｅｎｅ  Ｂｌｕｅ  Ｎ（Ａｌｄｒｉｃｈ）およびＶｉｃｔｏｒｉａ  Ｐｕｒｅ  Ｂｌｕｅ  ＢＯ（Ａｌｄｒｉｃｈ）、Ｅｂｅｃｒｙｌ  Ｐ−１１５（ＳＫ  ｅｎｔｉｓ）、Ｂｏｒａｔｅ  Ｖ（Ｓｐｅｃｔｒａ  ｇｒｏｕｐ）、Ｉｒｇａｃｕｒｅ  ２５０（Ｏｎｉｕｍ  ｓａｌｔ，ＢＡＳＦ）およびメチルイソブチルケトン（ＭＩＢＫ）を光を遮断した状態で混合し、ペースト（Ｐａｓｔｅ）ミキサーで約１０分間攪拌して透明なコート液を収得した。
【０１６９】
前記コート液に前記製造例４の上述したシラン架橋剤を添加して５〜１０分間さらに攪拌した。その後、前記コート液に触媒であるＤＢＴＤＬを入れて約１分間攪拌した後、メイヤーバー（ｍｅｙｅｒ  ｂａｒ）を用いて８０μｍ厚さのＴＡＣ基材に７μｍ厚さでコートして４０℃で１時間乾燥させた。
【０１７０】
［実験例：ホログラフィックの記録］
（１）前記実施例および比較例それぞれで製造されたフォトポリマー（ホログラム記録媒体）コーティング面をスライドガラスにラミネートし、記録時レーザがガラス面を先に通過するように固定した。
【０１７１】
（２）回折効率（η）の測定
二つの干渉光（参照光および物体光）の干渉によりホログラフィックを記録し、透過型記録は二つのビームをサンプルの同一面に入射した。二つのビームの入射角に応じて回折効率は変わり、二つのビームの入射角が同じである場合ｎｏｎ−ｓｌａｎｔｅｄとなる。ｎｏｎ−ｓｌａｎｔｅｄ記録は二つのビームの入射角が法線基準に同じであるので、回折格子はフィルムに垂直に生成される。
【０１７２】
５３２ｎｍ波長のレーザまたは６３３ｎｍ波長のレーザを用いて透過型ｎｏｎ−ｓｌａｎｔｅｄ方式で記録（２θ＝４５°）し、下記一般式１で回折効率（η）を計算した。
【０１７３】
【数１】
2021514486.tif 000012
【０１７４】
前記一般式１において、ηは回折効率であり、ＰＤは記録後サンプルの回折したビームの出力量（ｍＷ／ｃｍ２）であり、ＰＴは記録したサンプルの透過したビームの出力量（ｍＷ／ｃｍ２）である。
【０１７５】
（３）屈折率変調値（ｎ）の測定
透過型ホログラムの可逆誘電体格子（Ｌｏｓｓｌｅｓｓ  Ｄｉｅｌｅｃｔｒｉｃ  ｇｒａｔｉｎｇ）は、下記一般式２から屈折率変調値（△ｎ）を計算することができる。
【０１７６】
【数２】
2021514486.tif 000013
【０１７７】
前記一般式２において、ｄはフォトポリマー層の厚さであり、△ｎは屈折率変調値であり、η（ＤＥ）は回折効率であり、λは記録波長である。
【０１７８】
【表１】
2021514486.tif 000014
【０１７９】
前記表１に示すように、実施例１〜３のホログラム記録媒体は６．５μｍの厚さで０．０２７以上の屈折率変調値（△ｎ）を具現することができることが確認された。これに対し、比較例１〜３のホログラム記録媒体は実施例に比べて相対的に低い回折効率を有することが確認された。
【０１８０】
すなわち、実施例１〜３に対するホログラム記録（６３２ｎｍ  レーザー（Ｌａｓｅｒ））後の評価結果、製造例１の化合物７染料（Ｓｉｌａｒｈｏｄａｍｉｎｅ  Ｄｙｅ）を使用すると相対的に高い水準の屈折率変調値（△ｎ）を具現し、比較例に使用された染料に比べて相対的に速い反応速度を有して記録時間を短縮できることが分かる。
【国際調査報告】
2021514486.tif 000017
2021514486.tif 000018
2021514486.tif 000019
2021514486.tif 000020
2021514486.tif 000021
2021514486.tif 000022